(57)【特許請求の範囲】
【請求項１】
正極、無機固体電解質および負極が順次積層されて一体化された発電要素を複数個直列に接続してなる全固体型リチウムイオン二次電池において、複数の前記発電要素は、第１の前記発電要素の正極と、該第１の発電要素と隣接する第２の前記発電要素の負極とが、熱可塑性樹脂と導電性フィラーとを含有するイオン伝導性がない導電性接着剤により接着されて一体化されていることを特徴とする全固体型リチウムイオン二次電池。
【請求項２】
前記第１の発電要素と前記第２の発電要素とが、前記第１の発電要素の正極と前記第２の発電要素の負極との間に前記導電性接着剤を介して加熱加圧して接着されて一体化されていることを特徴とする請求項１に記載の全固体型リチウムイオン二次電池。
【請求項３】
前記正極および前記負極の少なくともいずれか一方が、正極活物質または負極活物質からなる焼結体であることを特徴とする請求項１または２に記載の全固体型リチウムイオン二次電池。
【請求項４】
前記導電性接着剤中にスペーサー粒子を含有していることを特徴とする請求項１乃至３のうちいずれかに記載の全固体型リチウムイオン二次電池。
【発明の詳細な説明】
【技術分野】
【０００１】
本発明は、正極、固体電解質、負極が順次積層された発電要素を複数個直列に接続してなる全固体型リチウムイオン二次電池に関する。
【背景技術】
【０００２】
近年、地球温暖化問題や石油枯渇問題に端を発し、全地球的規模で電気自動車やハイブリッド自動車に関心が集まっている。特に、電気自動車は、二次電池に蓄えた電力だけでモーターを駆動して走行することから、走行時に二酸化炭素を全く排出しないということで、温暖化対策の一つとして期待されている。
【０００３】
しかしながら、現状では、二次電池の性能が必ずしも電気自動車用途の要求を満足していない。具体的には、エネルギー密度が高く、同時に安全性の高い電池が求められている。
【０００４】
この電気自動車用途の要求を満足する二次電池として、バイポーラ電池が提案されている（例えば、特許文献１参照）。一般的にバイポーラ電池とは、金属製集電板の両面にそれぞれ正極と負極を配したバイポーラ電極を、固体電解質を介在させて複数直列に接続、つまり積層した構造を有している。
【０００５】
金属製集電板としては、アルミニウムと銅のクラッド材が（特許文献２参照）、特定の組成を有したステンレス鋼（特許文献３参照）が知られている。
【先行技術文献】
【特許文献】
【０００６】
【特許文献１】特開２００３−３１２６１号公報
【特許文献２】特開２０００−１００４７１号公報
【特許文献３】特開２００７−２４２４２４号公報
【発明の概要】
【発明が解決しようとする課題】
【０００７】
しかしながら、金属製集電体の材料として使用されているアルミニウムは比重は２．７ｇ/ｃｍ３程度であり、また、ステンレスは一般的に８ｇ/ｃｍ３程度の高比重である。
【０００８】
また、バイポーラ電極は、金属製集電板の一方の面に正極活物質と有機バインダとを含有する正極材料を塗布し乾燥した後、他方の面に負極活物質と有機バインダとを含有する負極材料を塗布し、乾燥後、必要に応じてロール加圧プレスして作製される。したがって、金属製集電板としては、塗布、ロール加圧プレスといった作業時に取り扱いできる強度と、正極と負極がピンホールなどの欠陥を介して接触することがないように２０〜５０μｍ程度の厚みが必要である。
【０００９】
以上のことから、バイポーラ電極とすることで1枚の金属製集電板で、正極と負極の集
電板を兼ねることができるものの、金属製集電板は依然として厚みが厚く、比重が大きいために、二次電池としても厚みが厚く、また重量が重いという問題があった。
【００１０】
本発明は、薄くて軽量の全固体型リチウムイオン二次電池を提供することを目的とする。
【課題を解決するための手段】
【００１１】
本発明の全固体型リチウムイオン二次電池は、正極、無機固体電解質および負極が順次積層されて一体化された発電要素を複数個直列に接続してなる全固体型リチウムイオン二次電池において、複数の前記発電要素は、第１の前記発電要素の正極と、該第１の発電要素と隣接する第２の前記発電要素の負極とが、熱可塑性樹脂と導電性フィラーとを含有するイオン伝導性がない導電性接着剤により接着されて一体化されていることを特徴とする。
【００１２】
このような全固体型リチウムイオン二次電池では、イオン伝導性がない導電性接着剤により接着されているので、第１の発電要素の正極と、該第１の発電要素と隣接する第２の発電要素の負極との間でリチウムイオンの伝導が生じないため、二次電池として機能することができるとともに、導電性接着剤の厚みを薄くすることができ、しかも従来のように比重の大きい金属製集電板を用いないため、薄くて軽量のリチウムイオン二次電池を提供することができる。
【００１４】
さらに、本発明の全固体型リチウムイオン二次電池は、前記導電性接着剤中にスペーサー粒子を含有していることを特徴とする。このような全固体型リチウムイオン二次電池では、スペーサー粒子が、第１の発電要素の正極と、該第１の発電要素と隣接する第２の発電要素の負極とに接触し、両者を所定間隔に保持することができ、第１の発電要素の正極と、第２の発電要素の負極との接触を確実に阻止できる。
【発明の効果】
【００１５】
本発明の全固体型リチウムイオン二次電池では、複数の発電要素は、第１の発電要素の正極と、該第１の発電要素と隣接する第２の発電要素の負極とが、イオン伝導性がない導電性接着剤により接着されて一体化されているため、導電性接着剤の厚みを薄くすることができ、しかも従来のように比重の大きい金属製集電板を用いないため、薄くて軽量のリチウムイオン二次電池を提供することができる。
【図面の簡単な説明】
【００１６】
【図１】全固体型リチウムイオン二次電池を示すもので、（ａ）は縦断面図、（ｂ）は（ａ）の一部を拡大して示す縦断面図である。
【図２】導電性接着剤中にスペーサ粒子を含有する場合の全固体型リチウムイオン二次電池の一部を示す縦断面図である。
【図３】正極と負極に貫通穴を形成し、この貫通穴内に導電性材料を充填した全固体型リチウムイオン二次電池を示す縦断面図である。
【図４】図１の全固体型リチウムイオン二次電池を収納容器内に収納した状態を示す縦断面図である。
【図５】図１の全固体型リチウムイオン二次電池を他の収納容器内に収納した状態を示す縦断面図である。
【発明を実施するための形態】
【００１７】
以下、図１を参照して全固体型リチウムイオン二次電池の実施の形態を説明する。本形態の全固体型リチウムイオン二次電池は、図１に示すように、少なくとも正極活物質からなる正極１と、固体電解質２と、少なくとも負極活物質からなる負極３とを順次積層して
接合し一体化させた複数個の発電要素Ａを、イオン伝導性のない導電性接着剤４を介して直列に接続し、一体化して構成されている。
【００１８】
イオン伝導性のない導電性接着剤４としては、図１（ｂ）に示すように、少なくとも熱可塑性樹脂４ａ中に導電性フィラー４ｂが分散したものが好適である。接着性を示す熱可塑性樹脂を含有した導電性接着剤であれば、予め発電要素Ａに導電性接着剤４を塗布したものを必要積層数に応じて複数個準備した後、必要数積層し、この積層体を加熱加圧して接着することができ、製造が容易となる。ただし、積層数によっては作業性や加熱温度の均一性などを考慮し、発電要素Ａを一枚ずつ、あるいはいくつかのブロックに分けて接着するなど、その接着工程は限定されるものではない。
【００１９】
熱可塑性樹脂４ａとしては、例えばポリエチレンテレフタレート系樹脂、ポリブチレンテレフタレート系樹脂、およびそれらの液晶ポリマー、ポリエーテルエーテルケトン（ＰＥＥＫ）系樹脂、ポリケトンスルフィド（ＰＫＳ）系樹脂、フッ素樹脂（ＰＦＡ）等のエンジニアリングプラスチック、ポリスルホン、ポリエーテルスルホン、ポリフェニレンスルフィド（ＰＰＳ）系樹脂、ポリヒドロキシフェニレンエーテル（ＰＰＯ）系樹脂、ポリアミド系樹脂、ポリスチレン系樹脂を挙げることができ、少なくともこれら熱可塑性樹脂４ａの１種類以上を使用すればよいが、なかでもポリスチレン系樹脂が溶剤への溶解性や軟化温度などの観点から好適であり、少なくとも熱可塑性樹脂４ａにはポリスチレン系樹脂を含んでいることが望ましい。なお、上記した熱可塑性樹脂４ａはイオン伝導性を有しない。
【００２０】
また、導電性フィラー４ｂとしては電子伝導性を有するものの、イオン伝導性を有しないものを使用することができ、具体的には炭素材料、金属材料、導電性酸化物、導電性高分子のうちの少なくとも一種類以上を、単独あるいは複合して用いることができる。中でも電子伝導性が高く、比重が小さく、かつ微粉が入手可能で、樹脂との混合性が良好なカーボンブラックが特に好適である。カーボンブラックの平均粒径は１０〜１００ｎｍのものを使用できる。
【００２１】
ただし、導電性接着剤４の材質の選定に当たっては、使用する正極活物質、負極活物質の動作電位や化学的性質などを考慮して選択する必要がある。例えば、炭素材料にとっては負極活物質材料として機能するものもあり、そのような材料を導電性接着剤の導電性フィラー４ｂとして使用する場合に、動作電位の異なる負極活物質材料の選定が必要となる。導電性接着剤４の導電性フィラー４ｂとして使用する金属材料においても、リチウムと合金を形成するものがあり、そのような金属材料を使用する場合には、負極材料の動作電圧に注意する必要がある。さらに正極側においても金属の溶出などが考えられるので金属フィラーを使用する場合は金属フィラーの耐電圧と正極活物質の動作電圧に注意を要する。
【００２２】
また、導電性接着剤４には、熱可塑性樹脂４ａおよび導電性フィラー４ｂのみならず、図２に示すように、第１の発電要素Ａの正極１と、該第１の発電要素Ａと隣接する第２の発電要素Ａの負極３とに当接し、かつイオン伝導性を有しないスペーサー粒子４ｃを含有していることが望ましい。これにより、第１の発電要素Ａの正極１と、該第１の発電要素Ａと隣接する第２の発電要素Ａの負極３との接触を防止することができる。スペーサー粒子４ｃとは形状がほぼ均一で接合時に短絡を防ぐに足る強度を有する固体であればよく、例えば球状で粒径がそろっているセラミック粒子などを指す。材質はセラミックスに限らず、樹脂、ガラスなどの無機物、金属でもなんら問題はない。さらに絶縁性であってもよいが、好ましくは電子伝導性を有するほうが、隣接する発電要素Ａ間の導電性接着剤４の抵抗増加を抑制できる。
【００２３】
スペーサー粒子４ｃの平均粒径は、集電層の厚みは薄ければ薄いほど良いという観点から、０．１〜１０μｍであることが望ましい。
【００２４】
上記集電層以外の全固体型リチウム二次電池を構成する正極１、固体電解質２、負極３などは、一般的なリチウムイオン二次電池に用いられているものを用いることができる。以下に本形態の全固体型リチウムイオン二次電池に使用できる正極１、固体電解質２、負極３について説明する。
【００２５】
正極１は少なくとも正極活物質からなり、正極活物質としては、リチウム含有遷移金属酸化物が好適に用いられる。具体的にはリチウムマンガン複合酸化物、リチウムニッケル複合酸化物、リチウムコバルト複合酸化物、リチウムニッケルコバルトマンガン複合酸化物、リン酸系リチウム鉄複合酸化物、リチウムチタン複合酸化物などが挙げられる。
【００２６】
負極３は少なくとも負極活物質からなり、負極活物質としては炭素材料、遷移金属酸化物、リチウム含有遷移金属酸化物、合金、金属リチウムなどが使用可能である。特に、カーボンブラックを導電性接着剤の導電性フィラーに用いる場合には、負極活物質として遷移金属酸化物やリチウム含有遷移金属酸化物を用いるのが適当である。カーボンブラックはリチウム基準の１Ｖ以下でリチウムを吸蔵する場合があることから、１Ｖ以上で充放電が可能な遷移金属酸化物やリチウム含有遷移金属酸化物を負極活物質として用いることが適している。具体的にはMnO2やV2O5、Li4Ti5O12、Li1.2V3O8などが負極活物質として好適に使用できる。
【００２７】
正極あるいは負極を作製するにはいくつかの方法が可能であり、例えば正極活物質あるいは負極活物質と導電剤と有機バインダとを含有するスラリーを作製し、離型性を有するポリエチレンテレフタレート製フィルム（以下、ＰＥＴフィルム）上に塗布して乾燥後、剥離し、必要に応じて形状加工を施し、正極あるいは負極とする方法や、正極活物質あるいは負極活物質と有機バインダとを含有するスラリーを、同様にＰＥＴフィルム上に塗布し、剥離、整形後焼成して、正極活物質あるいは負極活物質からなる焼結体を作製し、正極あるいは負極とすることもできる。
【００２８】
さらに、図３に示すとおり、正極および負極の電子伝導性を改善するために、電極の厚み方向に貫通する複数の貫通穴を形成し、この貫通穴内に導電材料を充填し、貫通導体７を形成し、導電性接着剤４と貫通導体７を接続し、正極１あるいは負極３の電子伝導性を改善することもできる。なお、図３では、正極１および負極３に貫通導体７を形成した場合について説明したが、正極または負極のいずれかに貫通導体７を形成しても良い。
【００２９】
正極１あるいは負極３の厚み方向に貫通導体７を形成するには、焼成前の生成形体の厚み方向に予め貫通穴を開け、その貫通穴に導体材料を埋め込み、活物質が焼結する適当な温度で焼成することで、貫通導体７が埋め込まれた正極１あるいは負極３を得ることができる。
【００３０】
固体電解質２には高分子固体電解質や無機固体電解質、有機電解液を含んでいるもののゲル化することによって流動性が失われているゲル電解質を利用できる。なお、各種電解質は単独でも積層でも、複合化してでも利用可能である。
【００３１】
固体電解質２には、有機電解液を高分子材料でゲル化したゲル電解質、イオン伝導性高分子材料に電解質塩を溶解させた高分子固体電解質、無機材料からなる無機固体電解質など、流動性がなく正負極間に固定化可能な電解質であれば、それぞれを組み合わせて、例えば無機固体電解質を高分子固体電解質中に分散複合化させて用いるなどいずれも適用可能である。中でも無機固体電解質は難燃性、不燃性に優れることから単体で用いると安全
性の高いリチウム二次電池を提供することができ好適である。
【００３２】
有機電解液に用いる有機溶媒には、例えばエチレンカーボネート、プロピレンカーボネート、ブチレンカーボネート、ジメチルカーボネート、ガンマーブチロラクトン、スルホラン、１，２−ジメトキシエタン、１，３−ジメトキシプロパン、ジメチルエーテル、テトラヒドロフラン、２―メチルテトラヒドロフラン、炭酸ジメチル、炭酸ジエチルおよびメチルエチルカーボネートから選ばれる１種もしくは２種以上の混合系の溶媒が挙げられる。電解質塩としては、例えば、LiClO4，LiBF4，LiPF6，LiCF3SO3，LiN(CF3SO2)2，LiN(C2F5SO2)2などのリチウム塩を挙げることができる。
【００３３】
ゲル電解質に用いられる高分子材料としては、例えばポリフッ化ビニリデン、ポリビニルクロライド、ポリアクリロニトリル、ポリメチルメタクリレートなどのイオン伝導性を持たない高分子材料やイオン伝導性を有する高分子材料を挙げることができる。
【００３４】
イオン伝導性を有する高分子材料としては、例えばポリエチレンオキシドに代表されるエチレンオキシド骨格を有する高分子やプロピレンオキシドに代表されるプロピレンオキシド骨格を有する高分子、またそれらの混合物や共重合体などが挙げられる。高分子固体電解質を作製する場合はこれらイオン伝導性高分子に上述の有機電解液と同じ電解質塩を溶解して用いることができる。
【００３５】
無機固体電解質としては、例えばLi1.3Al0.3Ti1.7(PO4)3やLi3.6Ge0.6V0.4O4、Li0.35La0.55TiO3などの結晶質固体電解質、30LiI-41Li2O-29P2O5や40Li2O-35B2O3-25LiNbO3などの酸化物系非晶質固体電解質、45LiI-37Li2S-18P2S5や1Li3PO4-63Li2S-36SiS2などの硫化物系非晶質固体電解質、Li3PO4-xNxなどの非晶質薄膜固体電解質を挙げることができる。
【００３６】
以上のような全固体型リチウムイオン二次電池では、発電要素Ａがイオン伝導性がない導電性接着剤４により接着されているので、第１の発電要素Ａの正極１と、該第１の発電要素Ａと隣接する第２の発電要素Ａの負極３との間でリチウムイオンの伝導が生じないため、二次電池として機能することができるとともに、導電性接着剤４の厚みを薄くすることができ、しかも従来のように比重の大きい金属製集電板を用いないため、薄くて軽量のリチウムイオン二次電池を提供することができる。
【００３７】
従来のバイポーラ電極は、金属製集電板の一方の面に正極活物質と有機バインダとを含有する正極材料を塗布し乾燥した後、他方の面に負極活物質と有機バインダとを含有する負極材料を塗布し、乾燥後、必要に応じてロール加圧プレスして作製される。したがって、集電体には集電するという本来の役割以外に電極を塗工する際の基材としての役割もあり塗工が可能で導電性を有するという観点から金属箔が使用されてきた。
【００３８】
しかしながら、正極活物質あるいは負極活物質からなる焼結体を作製し、正極あるいは負極とすれば電極自体に形状を保持できる強度が備わっているため電極に導電性接着剤を印刷した後、加熱加圧接着することが可能となる。したがって、焼結体電極と組み合わせることによってそれ自体では保形性が乏しい導電性接着剤を集電層として利用できることとなる。
【００３９】
このようにして形成された全固体型リチウムイオン二次電池は、収納容器内に収容されて二次電池装置が作製される。収納容器は、ラミネート型リチウムイオン電池や従来のコイン電池などで使用されている外装体や集電端子がいずれも適用可能である。例えば、図４に示すように、アルミニウムや亜鉛、鉄、ニッケル、ステンレスなどからなる電子伝導性を有する金属板をプレス成形法などによって加工した蓋材２１と、容器本体２２とを絶縁パッキン２３を介在させてかしめて封止することにより二次電池装置を作製することが
できる。この場合は、蓋材２１と、容器本体２２とにより集電することができる。
【００４０】
また、図５に示すように、凹部を有する一対の容器本体３１で形成された空間内に全固体型リチウムイオン二次電池を収容し、全固体型リチウムイオン二次電池の両端面に配置された集電端子３３を一対の容器本体３１間から引き出して、二次電池装置を作製することができる。なお、集電端子３３と容器本体３１との間には絶縁材３５が配置されて、一対の容器本体３１同士の導通が阻止されている。
【００４１】
なお、図１では、正極１と、固体電解質２と、負極３とを順次積層して接合し一体化させた発電要素Ａの積層数が３層であるが、積層数について用途によって異なるものであり、特に限定されるものではない。
【実施例】
【００４２】
マンガン酸リチウム（Li1.1Mn1.9O4）製正極１、固体電解質２（１０モル％Li2O−２５モル％B2O3−１５モル％SiO2−５０モル％ZnO）、チタン酸リチウム（Li4Ti5O12）製負極３が順次積層され一体化された発電要素Ａを、ポリスチレン系熱可塑性樹脂とカーボンブラックフィラーとSiO2スペーサー粒子とからなる導電性接着剤４を介在させて、２１層直列に接合し一体化した。以下、詳細に説明する。
【００４３】
正極１にはマンガン酸リチウム（Li1.1Mn1.9O4）を用い、これに有機バインダと溶剤を加えて混合し、スラリーを調整した。このスラリーをポリエチレンテレフタレート（ＰＥＴ）フィルム上にドクターブレード法にて塗布した後、乾燥させて生成形体シートを作製した。得られた生成形体シートを矩形状に裁断し、大気中において６５０℃で３時間焼成し、焼結体からなる正極１を得た。
【００４４】
負極３にはチタン酸リチウム（Li4Ti5O12）を用い、これに有機バインダと溶剤を加え
て混合し、スラリーを調整した。このスラリーをポリエチレンテレフタレート（ＰＥＴ）フィルム上にドクターブレード法にて塗布した後、乾燥させて生成形体シートを作製した。得られた生成形体シートを矩形状に裁断し、大気中において７５０℃で３時間焼成し、焼結体からなる負極３を得た。
【００４５】
そして、ここでは１０モル％Li2O−２５モル％B2O3−１５モル％SiO2−５０モル％ZnO
と有機バインダのポリビニルブチラールを重量比１００:１０で混合し、さらにトルエン
を加えてスラリーを調製し、ＰＥＴフィルム上にドクターブレード法にて無機固体電解質２となるシートを作製した。
【００４６】
上記正極１と負極３とを、固体電解質２となるシートを介在して積層し、これを大気中において５５０℃で一括熱処理して、厚み５０μｍの正極１と厚み５０μｍの負極３との間に厚み３０μｍの固体電解質２を介在した、縦５０ｍｍ×横１００ｍｍで厚み１３０μｍの発電要素Ａを作製した。
【００４７】
この後、発電要素Ａを２１個用意し、先ず発電要素Ａの片面に、ポリスチレン系熱可塑性樹脂と、カーボンブラックからなる平均粒径５０ｎｍの導電性フィラーと、粒径５μｍのＳｉＯ２からなるスペーサー粒子と、トルエンなどの溶剤を混合し、スクリーン印刷可能な状態に調製した導電性接着剤をスクリーン印刷し溶剤を乾燥除去した。次に発電要素Ａの導電性接着剤を塗布したのと反対側の面にも、同じ導電性接着剤を塗布し溶剤を乾燥除去した。
【００４８】
次に、２１個の発電要素Ａを直列接続になるように積層した。さらに、積層方向の最外面を、２００℃の加熱加圧プレスで５ｋｇ／ｃｍ２の圧力を掛けて加熱加圧プレスし、そ
の後圧力を維持したまま温度を下げ、導電性接着剤４が固化したのを確認して、２１個の発電要素Ａが積層一体化された全固体型リチウムイオン二次電池を取り出した。導電性接着剤４の厚みはいずれも５μｍであった。
【００４９】
比較例１の全固体型リチウムイオン二次電池を作製した。先ず、ニッケル層とアルミニウム層の厚さがそれぞれ２０μｍのクラッド剤のニッケル層側にLi4Ti5O12と導電剤(アセチレンブラック)と高分子固体電解質材料にｎ−メチルピロリドン（ＮＭＰ）から成るス
ラリーを塗布し、真空乾燥して負極を形成した後、アルミニウム層側にLi1.1Mn1.9O4と導電剤(アセチレンブラック)と高分子固体電解質材料にｎ−メチルピロリドン（ＮＭＰ）から成るスラリーを塗布し、真空乾燥して正極を形成し、バイポーラ電極を得た。正極と負極の厚みはそれぞれ実施例と同じ５０μｍとした。さらに、電極に添加したのと同じポリエチレンオキシド骨格を有する高分子にLiN(CF3SO2)2を溶解した高分子固体電解質を厚み３０μｍのシート状に形成した。作製したバイポーラ電極と高分子固体電解質シートを縦５０ｍｍ×横１００ｍｍに裁断しバイポーラ電極と高分子固体電解質シートを交互にを２１層積層し比較例のバイポーラ電池を作製した。ただし、最外層の電極は直列接続となるよう正極もしくは負極１層のみが形成された電極を使用した。
【００５０】
本発明と比較例１の全固体型リチウムイオン二次電池について、厚みを測定したところ、本発明では、厚みが２．８３ｍｍであるのに対して、比較例１では、厚みが３．５３ｍｍであり、本発明では、薄い電池を提供できることがわかった。さらに重量に関してはその比重の違いから実施例と比較例で約２４ｇ実施例の方が軽くできることがわかった。
【００５１】
さらに、比較例２の全固体型リチウムイオン二次電池を作製した。先ず、アルミニウムからなる厚み４０μｍの金属製集電板の両面に、ポリスチレン系熱可塑性樹脂と、カーボンブラックからなる平均粒径５０ｎｍの導電性フィラーとからなる導電性接着剤を塗布したものを準備し、これを上記した発電要素Ａ間に配置して、２１個の発電要素Ａを積層一体化し、比較例の二次電池を作製した。金属製集電板と導電性接着剤とからなる集電層の厚みは５０μｍであった。この比較例２では、厚みが３．７３ｍｍであり、実施例と比較例２では約１１．５ｇ実施例の方が軽くできることがわかった。
【００５２】
従って、全固体型リチウムイオン二次電池を電気自動車用に使用する際には、多数の上記二次電池を接続してモーターを駆動する必要があるため、重量および容積を大幅に軽減できることがわかる。
【符号の説明】
【００５３】
１・・・正極
２・・・固体電解質
３・・・負極
４・・・導電性接着剤
４ａ・・・熱可塑性樹脂
４ｂ・・・導電性フィラー
４ｃ・・・スペーサ粒子
Ａ・・・発電要素
【図１】
0005448964.tif 000002
【図２】
0005448964.tif 000003
【図３】
0005448964.tif 000004
【図４】
0005448964.tif 000005
【図５】
0005448964.tif 000006